FR 2676748 A1 19921127 FR 9106195 A 19910521 1 - La présente invention concerne un procédé de production d'hydrocarbures li- quides à partir du gaz naturel Plus spécifiquement cette invention concerne la transformation du gaz naturel, dont le constituant majeur est le méthane, en produits liquides plus facilement transportables Encore plus spécifiquement, cette invention concerne un procédé caractérisé en ce que: (a) on sépare le gaz naturel en, au moins deux fractions, une première fraction du gaz enrichie en méthane et une deuxième fraction enrichie en alcanes C+ (éthane, propane et alcanes supérieurs), (b) on oxyde sélectivement au moins une partie du méthane par de l'oxygène moléculaire en présence d'un catalyseur de couplage oxy- dant du méthane, (c) on mélange, au moins en partie, la fraction enrichie en alcanes C+ à l'effluent de l'étape d'oxydation sélective quand au moins 80 % de l'oxygène moléculaire introduit à l'étape (b) ont déjà été consommés dans l'étape (b), (d) on pyrolyse le mélange résultant de l'étape (c), (e) après avoir amené la température du mélange de l'étape (d) à une température comprise entre 300 'C et 750 'C et plus particulièrement entre 4200 C et 5500 C, on transforme, en partie au moins, les oléfines, et éventuellement en partie des C+ alcanes, en aromatiques en présence d'un catalyseur particulier contenant une zéolithe, du gallium, un ou plusieurs métaux du groupe VIII et/ou du rhénium, un ou plusieurs métaux additionnels choisi parmi l'étain, le plomb, l'indium le ger- manium et le thallium, éventuellement un métal alcalin ou alcalino- terreux et éventuellement une matrice La composition du catalyseur est indiquée plus loin. -2 - Les principes de base du procédé d'oxypyrolyse du gaz naturel, qui combine l'oxydation sélective du méthane et la pyrolyse des alcanes C+ formés et ajoutés à l'effluent d'oxydation, sont décrits dans trois brevets français ( 2 629 451, 2 636 627 et 2 641 531) et dans un article (Appl Catal, vol 58 ( 1990) 269). Dans une première étape, étape (a), de ce procédé, le gaz naturel est séparé en au moins deux fractions, la première étant du méthane appauvri en alcanes C+ (éthane, propane et alcanes supérieurs) et la deuxième fraction étant com- posée des alcanes supérieurs C+ appauvris en méthane Une partie au moins de la première fraction est ensuite mélangée avec de l'oxygène (pur ou en- richi) jusqu'à 0,4 mol d'oxygène moléculaire par mole de carbone Le mélange peut contenir avantageusement des quantités importantes de vapeur d'eau La quantité molaire de vapeur d'eau par rapport au méthane peut être entre O et 4, de préférence entre O et 2, de préférence encore entre O et 1 et plus parti- culièrement entre 0,05 et 0,50 La vapeur d'eau permet la manipulation des mélanges oxygène/hydrocarbures avec un degré de sécurité plus important et permet l'augmentation simultanée de la sélectivité en produits de couplage et de la conversion du méthane dans l'étape d'oxydation sélective du méthane. La deuxième étape du procédé, étape (b), consiste à consommer l'oxygène moléculaire par une réaction d'oxydation catalytique sélective à des tempé- ratures au moins supérieures à 650 'C, de préférence supérieures à 7500 C et de préférence encore supérieures à 800 'C Généralement la pression est entre 1 et bars, préférentiellement entre 1 et 10 bars et plus particulièrement entre 1 et 4 bars Cette réaction, généralement appelée couplage oxydant du méthane, est effectuée en présence d'un catalyseur stable à haute température Les catal- yseurs stables à haute température sont généralement ceux qui contiennent au -3 - moins un oxyde réfractaire tel que la magnésie, l'oxyde de calcium, l'oxyde de strontium et les autres oxydes trouvés dans le tableau 3 de l'article paru dans Appl Catal, vol 67 ( 1990) 47 Les catalyseurs d'un intérêt particulier pour le couplage oxydant du méthane sont, entre autres, ceux décrits dans le brevet français ( 2 629 451), et dans les articles parus dans Appl Catal, vol 67 ( 1990) 47 et Chem Soc Rev, vol 18 ( 1989) 251. L'étape d'oxydation sélective peut être effectuée dans un réacteur à lit fixe, un réacteur à lit mobile ou un réacteur à lit transporté L'utilisation d'un réacteur à lit fixe est particulièrement avantageuse dans le cas o le catalyseur n'a pas de bonnes propriétés de résistance mécanique et pour des conversions par passe du méthane relativement faibles, par exemple inférieures à 20 % Les réacteurs à lit mobile, tels que ceux à lit bouillonnant ou à lit transporté, sont très intéressants à mettre en oeuvre quand la conversion par passe est, par exemple, supérieure à 20 % La circulation du catalyseur permet un meilleur contrôle de la température par échange thermique entre la charge, le catalyseur et les effluents. Quel que soit le réacteur utilisé pour l'étape d'oxydation sélective du méthane, cette étape d'oxydation sélective est fortement exothermique Donc, il est très important d'abaisser la température de l'effluent pour limiter la forma- tion d'acétylène et de coke qui peuvent être formés aux temps de contact élevés à température élevée Pour cette raison il est souvent avantageux d'injecter, dans cet effluent chaud, au moins une partie de la deuxième fraction, com- posée d'alcanes supérieurs C+ appauvris en méthane, provenant de la première étape Les hydrocarbures CI, généralement paraffliniques, servent à abaisser la température en effectuant une trempe thermochimique, autrement dit: ils -4 - absorbent la chaleur dégagée par l'étape d'oxydation et sont transformés en oléfines et en hydrogène. La troisième étape, étape (c), consiste à additionner au moins en partie les paraffines C+, obtenues à l'étape (a), dans l'effluent d'oxydation sélective du méthane quand au moins 80 %, et de préférence au moins 95 %, de l'oxygène moléculaire introduit à l'étape (b) ont déjà été consommés dans la deuxième étape Il y a trois avantages pour ce mode opératoire: 1 il n'est pas nécessaire d'opérer, dans l'étape (b) d'oxydation sélective du méthane, en présence des hydrocarbures C+ plus oxydables que le méthane; 2 l'addition des hydrocarbures C+ de l'effluent d'oxydation sélective du methane, après qu'au moins 80 % et de préférence au moins 95 % de l'oxygène moléculaire introduit à l'étape (b) aient déjà été consommés, permet l'utilisation de la majorité de l'oxygène moléculaire pour l'activation du méthane et non pas pour la deshydrogénation des alcanes C+; 3 l'addition des hydrocarbures C+ dans l'effluent de l'oxydation sélective du méthane, après qu'au moins 80 % et de préférence au moins 95 % de l'oxygène moléculaire introduit à l'étape (b) aient déjà été consommés, permet la transformation par absorption de chaleur des alcanes C+ en oléfines et en hydrogène, ce dernier pouvant être utilisé pour la récupération de carbone, par exemple en hydrogénant le CO en méthane. La quatrième étape, étape (d), consiste à maintenir la température des effluents combinés pendant un temps suffisamment long pour permettre de préférence l'obtention d'un rapport molaire éthylène/éthane d'au moins 1, 2 et de préférence supérieurà 1,4 Au cours de cette étape, la température est adiabatiquement (avec apport de calories) maintenue entre généralement 800 C et 950 C, de préférence entre 850 C et 900 C, le temps de séjour étant compris généralement entre 50 millisecondes et 10 secondes, de préférence entre 100 millisecondes et 2 secondes. Selon une méthode de production d'hydrocarbures liquides à partir du gaz na- turel, qui ne fait pas partie de cette invention, les effluents gazeux sortant de la quatrième étape, étape (d), sont amenés à une température inférieure à 100 C, comprimés et introduits dans le système de séparation Le gaz comprimé est ensuite débarrassé de l'eau et du C 02 avant la réalisation d'une séparation des hydrocarbures supérieurs (C 2, C 2 =, C 3, C 3 = et hydrocarbures supérieurs) et des gaz légers (CO, H 2, CH 4) Les hydrocarbures supérieurs sont ensuite: 1 séparés pour produire des oléfines, (éthylène, propylène et oléfines supé- rieures) et des alcanes recyclables, 2 oligomérisés et/ou aromatisés pour l'obtention des hydrocarbures liquides et des alcanes recyclables, ou 3 dimérisés pour produire des oléfines C+ liquides et des alcanes recyclables. Selon la méthode de la présente invention, l'effluent provenant de l'oxypyrolyse, à l'état gazeux et contenant des gaz parmi lesquels des hydrocarbures tels que l'éthylène, l'éthane et le propylène, est avantageusement traité sur un catalyseur d'aromatisation I 1 est en effet d'un grand intérêt de valoriser ces hydrocarbures C 2-C 3 en produits liquides, grands intermédiaires pétrochimiques par exemple. -6 - Lesdits effluents de l'étape (d), qui sont ensuite utilisés pour la charge de l'étape (e), sont constitués: 1 d'au moins 40 % et au plus 95 % en poids de l'ensemble méthane plus eau, 2 d'au moins 5 %, de préférence au moins 10 %, et de préférence encore au moins 15 % en poids de composés hydrocarbures non-paraffiniques, 3 moins de 1 %, de préférence moins de 0,5 %, et de préférence encore moins de 0,1 % en poids d'oxygène moléculaire, et 4 d'autres composés (en quantités variables dépendant de la charge initiale de l'étape (a) et des conditions de fonctionnement des étapes (a) à (d)), tels que: N 2, CO, C 02, H 2 et les alcanes C'. La cinquième étape, étape (e), consiste, donc, à amener les effluents de l'étape (d) à une température comprise entre 3000 C et 750 'C, et plus particulièrement entre 4200 C et 5500 C, puis l'effluent est mis en contact avec un catalyseur d'aromatisation particulier qui permet la transformation, en partie au moins, des oléfines en hydrocarbures liquides La transformation de ces oléfines et éventuellement, en partie au moins, des alcanes C+ en hydrocarbures liqui- des peut avoir des conséquences importantes sur les dimensions du système de séparation De plus, le groupement d'une unité chaude, telle que l'unité d'aromatisation, avec d'autres unités chaudes avant les étapes froides de sépara- tion, a des conséquences positives sur l'investissement nécessaire pour l'ensemble opérationnel de valorisation du gaz naturel. L'invention possède deux avantages importants La transformation au moins en partie des oléfines et éventuellement des alcanes C+ en aromatiques avant -7- d'entrer dans le système de séparation permet 1 la réduction des dimensions du système de séparation, et 2 la réduction des utilités demandées grâce au regroupement d'une unité chaude (aromatisation) avec d'autres unités chaudes (oxydation, pyrol- yse). Les exemples suivants non limitatifs illustrent différents modes de réalisation qui peuvent être employés pour obtenir des hydrocarbures liquides à partir du gaz naturel selon l'invention Ces exemples sont illustrés par les figures 1 et 2. Une mise en oeuvre préférée de la présente invention consiste à utiliser un réacteur à lit bouillonnant pour les étapes d'oxydation sélective et de pyrolyse (oxypyrolyse) et un réacteur de type lit mobile pour l'aromatisation Dans cette mise en oeuvre, le gaz enrichi en méthane ( 3) provenant de la séparation du gaz naturel ( 1) dans le séparateur ( 2) est mélangé à de l'oxygène moléculaire ( 5) Dans le cas o il est avantageux d'ajouter la vapeur d'eau dans la charge, celle-ci est généralement ajoutée au méthane ou à l'oxygène, ou au méthane et à l'oxygène avant de mélanger le méthane à l'oxygène Il est très important de contrôler la température du mélange gazeux avant qu'il entre dans le réacteur. Pour ceci, on peut chauffer indépendamment les gaz contenant le méthane ( 3) et l'oxygène ( 5) ou l'ensemble des gaz ( 6) Les gaz préchauffés à une température généralement inférieure à 750 'C et de préférence inférieure à 6000 C, sont mis en contact avec le catalyseur de couplage oxydant du méthane dans la partie inférieure ( 7 a) du réacteur ( 7) sur la figure 1 ou dans la partie en amont ( 7 a) du réacteur ( 7) sur la figure 2. -8 - Le catalyseur pour ce type de mise en oeuvre doit avoir une bonne résistance mécanique La taille des particules est généralement entre 20 microns et 4 mm de diamètre La taille des particules de catalyseur est variable en fonction des conditions opératoires de l'unité et en fonction de la densité du catalyseur. Bien qu'on ne puisse pas mentionner tous les catalyseurs du couplage oxydant du méthane potentiellement intéressants pour une application dans un réacteur à lit bouillonnant, on peut citer les catalyseurs décrits dans le brevet français ( 2 629 451), dans Appl Catal, vol 76 ( 1990) 47, dans Chem Soc Rev, vol 18 ( 1989) 251, et par exemples des catalyseurs tels que: Ba CO 3/A 1203 (généralement, mais pas obligatoirement, en présence de quelques ppm d'une source de chlore dans la charge); Pb/A 1203 (souvent en présence d'un métal alcalin et/ou un anion contenant du soufre ou du phosphore); des oxydes mixtes contenant Na, B, Mg et Mn (tels que Na B 2 Mg 4 Mn 2 Ox); La/Mg O (sou- vent en présence d'un ou plusieurs oxydes des métaux alcalino-terreux et/ou alcalins et/ou d'autres oxydes de lanthanides et éventuellement le bore); les combiniaisons Na ou K, un ou plusieurs oxydes des métaux alcalino-terreux et éventuellement le bore; des perovskites M Ce O 3 (ou M=Sr ou Ba) et les oxydes mixtes contenant du thorium ou du yttrium. Après avoir subi l'oxydation sélective dans le réacteur ( 7) et à un endroit o au moins 80 % de l'oxygène moléculaire introduit à l'étape (b) ont été consommés, une partie au moins de la fraction du gaz enrichie en alcanes C+ ( 4) est addi- tionnée dans le réacteur L'ajout de cette fraction peut être effectué dans le lit expansé du catalyseur (figure 1) ou à un niveau supérieur au catalyseur (telle que dans la zone de désengagement). Après un temps de résidence suffisamment long, dans le réacteur (étape (d) -9 - du procédé), pour obtenir le taux d'oléfines désiré, les gaz sont conduits par la ligne ( 8) à un échangeur ( 9) o la température de ces gaz est abaissée à une température comprise entre 3000 C et 7500 C, et plus particulièrement entre 420 'C et 550 'C Lesdits effluents sont ensuite envoyés sur la figure 1 par la ligne ( 10) vers le réacteur d'aromatisation ( 11 c) Si la prression de fonctionnement du réacteur d'aromatisation ( 11) est supérieure à la pression dans la ligne ( 10), lesdits effluents peuvent être avantageusement comprimés à ce moment. Dans la figure 1, le réacteur d'aromatisation ( 11 c), dans une des mises en oeu- vre préférées, reçoit la charge à aromatiser avec du catalyseur frais par la par- tie supérieure du réacteur De cette manière, le catalyseur désactivé par cok- age est enlevé en bas du réacteur Le catalyseur désactivé subit ensuite une régénération en (lld) avant d'être chargé à nouveau par la ligne ( 13) dans la partie supérieure du réacteur La charge, entrant dans le réacteur, est mise en contact avec un catalyseur d'aromatisation qui, dans la présente invention, est défini comme ci-dessous: Le catalyseur contiendra: 1/ une zéolithe, 2/ du gallium, 3/ au moins un métal choisi dans le groupe constitué par les métaux du groupe VIII et le rhénium, 4/ au moins un métal additionnel, / éventuellement au moins un métal alcalin ou alcalino-terreux et 6/ éventuellement au moins une matrice. - Le catalyseur composite contient de préférence une zéolithe MFI sous forme hydrogène, éventuellement du gallium dans sa charpente cristallisée, du gal- lium sous forme oxyde et une matrice généralement amorphe sur laquelle est déposé au moins un métal du groupe VIII, de préférence un métal de la famille du platine: Ru, Rh, Pd, Os, Ir et Pt et/ou du rhénium, au moins un métal additionnel choisi dans le groupe constitué par l'étain, le germanium, le plomb, l'indium, le gallium et le thallium, ou bien parmi les métaux tels que le cuivre, l'or, l'argent, ou encore parmi les métaux du groupe VI tels que le chrome, le molybdène ou le tungstène, ladite matrice contenant éventuellement au moins un alcalin ou un alcalino-terreux (de préférence le lithium ou le potassium). La zéolithe MFI contenue dans le catalyseur de la présente invention peut être préparée par toutes les techniques décrites dans l'art antérieur Ainsi la synthèse de ladite zéolithe peut être réalisée en milieu classique OH en présence ou en absence d'agent organique et/ou d'alcool Le document "Synthesis of High Sil- ica Zéolithes, P Jacobs et J Martens, Studies in Surface Science and Catalysis, vol 33, ( 1987)" décrit la synthèse classique de la zéolithe MFI La zéolithe MFI utilisée dans la présente invention peut également avoir été synthétisée dans des milieux moins classiques comme par exemple le milieu fluorure en présence (brevet EP-A-172068) ou en absence (demande de brevet français 90/16529) de composé organique La zéolithe utilisée dans la présente invention contient les éléments silicium, aluminium et/ou gallium dans sa charpente cristallisée. Après l'étape de synthèse, la zéolithe MFI est transformée en une forme hy- drogène, notée H-MFI, par élimination pratiquement totale des composés or- ganiques et/ou des cations alcalins ou alcalino-terreux qu'elle contient éventuel- lement après synthèse Toutes les techniques décrites dans l'art antérieur peu- il - vent être utilisées pour le passage à la forme hydrogène, comme par exemple les échanges ioniques suivis ou non de calcination, les traitements chimiques divers. Toutes les zéolithes synthétisées dans l'un des systèmes suivants: Si-Al, Si- Al-Ga, Si-Ga, conviennent pour la présente invention Cependant, leur rapport Si/T, o T représente Al et/ou Ga, est généralement supérieur à 7, de préférence supérieur à 25 et de manière encore plus préférée compris entre 40 et 500. La zéolithe H-MFI, utilisée dans la présente invention, peut être soit soumise telle quelle à un dépôt de gallium soit mélangée avec les autres constituants du catalyseur, le gallium étant alors introduit ultérieurement dans ledit mélange. io De nombreuses techniques de dépôt de gallium peuvent être utilisées dans la présente invention parmi lesquelles on peut citer: * les échanges ioniques grâce à l'utilisation de sels de gallium en solution aqueuse, par exemple du nitrate de gallium, du chlorure de gallium, de l'hydroxyde gallium, e les imprégnations par des solutions desdits sels de gallium. La teneur en gallium déposé sur le catalyseur composite est comprise entre 0,01 et 10 % en poids, de préférence entre 0,03 et 7 % en poids. La matrice comprend au moins un oxyde réfractaire, et en particulier au moins un oxyde d'un métal choisi dans le groupe constitué par le magnésium, l'alumini- um, le titane, le zirconium, le thorium, le silicium et le bore De plus, elle peut 12 - aussi comprendre du charbon. La matrice préférée est l'alumine, dont la surface spécifique peut être avan- tageusement comprise entre 10 et 600 m 2/g et de préférence entre 150 et 400 m 2/g. Le catalyseur composite de la présente invention peut être préparé suivant deux voies dont le principe est donné ci-après, la réalisation pratique étant connue de l'homme de l'art. Première voie La zéolithe H-MFI est mélangée avec la matrice Ce mélange peut être réalisé entre deux poudres, entre deux solides mis préalablement en forme séparément, entre une poudre et un solide mis préalablement en forme séparément On peut également mettre en forme conjointement les deux solides par toutes les techniques décrites dans l'art antérieur: pastillage, extrusion, dragéfication, co- agulation en goutte, séchage par atomisation Lors de ces opérations de mise en forme, on peut si nécessaire ajouter un additif de mise en forme, choisi dans le groupe constitué par la silice et l'alumine Ainsi on a procédé au mélange de la zéolithe avec la matrice et/ou à leur mise en forme, séparément ou conjoin- tement Après mélange et/ou mise en forme, on procède au dépôt des métaux et du gallium sur l'ensemble constitué de la matrice et de la zéolithe, l'ordre de dépôt étant peu important On considère alors que la majeure partie des métaux, c'est-à-dire de 30 à 100 % en poids et de préférence de 60 à 100 % en poids par rapport au catalyseur composite, se retrouve sur la matrice Le gal- Hum se retrouve indifféremment sur la matrice ou au plus près des sites acides 13 - de la zéolithe H-MFI. Deuxième voie On dépose préalablement les métaux sur la matrice d'une part, et le gallium sur la zéolithe H-MFI d'autre part Puis on procède au mélange de la zéolithe H-MFI contenant du gallium avec la matrice contenant des métaux et à leur mise en forme, séparément ou conjointement, à la mise en forme étant obtenue dans les mêmes conditions que précédemment Dans une variante, la zéolithe, sur laquelle a été déposé le gallium, peut être mélangée à la matrice à l'une quelconque des étapes de dépôt des métaux sur la matrice. La méthode préférée de préparation consiste à déposer le gallium sur la zéolithe, à déposer les métaux sur la matrice, puis ensuite à introduire la zéolithe chargée en gallium dans la matrice chargée en métaux par mise en forme des deux poudres La mise en forme est de préférence effectuée après un broyage mi- cronique, qui peut être réalisé en utilisant la technique du broyage humide. Le catalyseur composite contient entre 1 et 99 % en poids de zéolithe, le complément à 100 % étant constitué par la matrice, les métaux et le gallium. La proportion respective de zéolithe et de matrice varie dans une large gamme, car elle dépend d'une part du rapport Si/T, o T est AI et/ou Ga, de la zéolithe et d'autre part de la teneur en métaux de la matrice dans le cas de la méthode préférée de préparation. La matrice contenant les métaux, dans le cas de la méthode préférée de prépara- tion, est généralement préparée suivant une procédure décrite ci-dessous. 14 - On utilise pour l'imprégnation des métaux, soit une solution commune des métaux que l'on désire introduire, soit des solutions distinctes pour le ou les métaux du groupe VIII et/ou du rhénium et pour le ou les métaux addition- nels choisi parmi l'étain, le plomb, l'indium, le germanium et le thallium et éventuellement l'élément choisi dans le groupe constitué par les métaux alcalins et les alcalino-terreux Quand on utilise plusieurs solutions, on peut procéder à des séchages et/ou à des calcinations intermédiaires On termine habituelle- ment par une calcination, par exemple entre 500 et 1000 'C, de préférence en présence d'oxygène moléculaire, par exemple en effectuant un balayage d'air. Le ou les métaux du groupe VIII et/ou du rhénium peuvent être incorporés dans la matrice par imprégnation de ladite matrice à l'aide d'une solution, aqueuse ou non, contenant un sel ou un composé du groupe VIII et/ou du rhénium Le platine est généralement introduit dans la matrice sous forme d'acide chloroplatinique, mais pour tout métal noble peuvent être également utilisés des composés ammoniaques ou des composés tels que, par exemple, le chloroplatinate d'ammonium, le dichlorure de platine dicarbonyle, l'acide hex- ahydroxyplatinique, le chlorure de palladium, le nitrate de palladium. Le métal additionnel choisi dans le groupe constitué par l'étain, le germanium, le plomb, l'indium, le gallium et le thallium, ou bien parmi les métaux tels que le cuivre, l'or, l'argent, le nickel, le fer ou encore parmi les métaux du groupe VI tels que le chrome, le molybdène ou le tungstène peut être introduit par l'intermédiaire de composés tels que par exemple les chlorures, les bromures et les nitrates d'étain, les halogénures, le nitrate, l'acétate et le carbonate de plomb, le chlorure et l'oxalate de germanium, le nitrate et le chlorure d'indium. -15 - L'élément choisi dans le groupe constitué par les alcalins et les alcalino-terreux, de préférence le lithium ou le potassium, peut être introduit par l'intermédiaire de composés tels que par exemple l'halogénure, le nitrate, le carbonate, le cya- nure et l'oxalate dudit élément. L'emploi d'au moins un métal du groupe VIII ou du rhénium peut à titre d'exemple se faire grâce à l'utilisation de composés annnoniaqués. Dans le cas du platine, on peut citer par exemple les sels de platine IV hexam- ines de formule Pt(NH 3)6 X 4; halogénopentamines de formule (Pt X(NH 3)5)X 3; tétrahalogénodiamines de formule Pt X 4 (NH 3)2; les complexes de platine avec les halogènes-polycétones et les composés halogénés de formule H(Pt(acac)2 X); X étant un halogène choisi dans le groupe formé par le chlore, le fluor, le brome et l'iode, et de référence X étant de chlore, et acac représentant le reste de formule C 5 H 702 dérivé de l'acétylacétone. L'introduction du métal du groupe VIII ou du rhénium est de préférence ef- fectuée par imprégnation à l'aide d'une solution aqueuse ou organique de l'un des composés organométalliques cités ci-dessus Parmi les solvants organiques utilisables, on peut citer les hydrocarbures paraffiniques, naphténiques ou aro- matiques, et les composés organiques halogénés ayant par exemple de 1 à 12 atomes de carbone par molécule On peut citer par exemple le n- heptane, le méthylcyclohexane, le toluène et le chloroforme On peut aussi utiliser les mélanges de solvants. Après introduction du métal du groupe VIII ou du rhénium, le produit obtenu 16 - est éventuellement séché puis il est calciné de préférence à une température comprise entre 400 et 10000 C. Après cette calcination, on peut procéder à l'introduction d'au moins un métal additionnel, précédée éventuellement d'une réduction à l'hydrogène à haute température, par exemple entre 300 et 500 'C Le métal additionnel M peut être introduit sous la forme d'au moins un composé organique choisi dans le groupe constitué par les complexes dudit métal, en particulier les complexes polycétoniques du métal M et les hydrocarbylmétaux tels que les alkyles, les cycloalkyles, les aryles, les alkylaryles et les arylalkyles métaux. io L'introduction du métal M est avantageusement effectuée à l'aide d'une solu- tion du composé organométallique dudit métal dans un solvant organique On peut également employer des composés organohalogénés du métal M Comme composés du métal M, on peut citer en particulier le tétrabutylétain dans le cas o M est l'étain, le tétraéthylplomb dans le cas o M est le plomb et le triphénylindium dans le cas o M est l'indium. Le solvant d'imprégnation est choisi dans le groupe constitué par les hydrocar- bures paraffiniques, naphténiques ou aromatiques contenant de 6 à 12 atomes de carbone par molécule et les composés organiques halogénés contenant de 1 à 12 atomes de carbone par molécule On peut citer par exemple le n-heptane, le méthylcyclohexane et le chloroforme On peut aussiutiliser des mélanges des solvants définis ci-dessus. Dans le cas o l'on n'utilise par le procédé de préparation tel que décrit ci- 17 - dessus, on peut aussi envisager d'introduire au moins un métal additionnel M avant l'introduction d'au moins un métal du groupe VIII ou du rhénium Si le métal M est introduit avant le métal du groupe VIII ou du rhénium, le composé du métal M utilisé est généralement choisi dans le groupe constitué par l'halogénure, le nitrate l'acétate, le tartrate, le carbonate et l'oxalate du métal M L'introduction est alors avantageusement effectuée en solution aque- use Dans ce cas, avant de procéder à l'introduction d'au moins un métal noble, on procède à une calcination sous air à une température comprise entre 400 et 10000 C. Le catalyseur composite contient 1 En poids par rapport à la matrice: de 0,01 à 2 % et de préférence de 0,1 à 0,5 % d'au moins un métal du groupe VIII ou du rhénium, de 0,005 à 2 % d'étain et de préférence de 0, 01 à 0,5 % d'étain ou de 0,005 à 0,7 % et de préférence de 0,01 à 0,6 % d'au moins un métal choisi dans le groupe constitué par le germanium, l'indium, le plomb, le gallium et le thallium, ou bien parmi les métaux tels que le cuivre, l'or, l'argent, le nickel, le fer ou encore parmi les métaux du groupe VI tels que le chrome, le molybdène ou le tungstène, la teneur globale en métaux choisis dans le groupe constitué par l'étain, le germaniumn, l'indium et le plomb étant comprise entre 0,02 et 1,20 % et de préférence de 0,02 à 1,0 % et de manière encore plus préférée de 0,03 à 0,80 %, éventuellement de 0,01 à 4 % et de préférence de 0,1 à 0,6 % d'au moins un métal choisi dans le groupe constitué par les alcalins et les alcalino- terreux, et de préférence choisi dans le groupe constitué par le lithium et le potassium. 18 - 2 entre 1 et 99 % en poids de zéolithe MFI forme hydrogène, 3 entre 0,01 et 10 % en poids, de préférence entre 0,03 et 7 % en poids de gallium. A l'issue de la préparation, le catalyseur mis en forme contient une zéolithe H-MFI, du gallium, des métaux et une matrice, et on procède à une calcination sous air à une température comprise entre 450 et 1000 'C Le catalyseur ainsi calciné peut avantageusement subir un traitement d'activation sous hydrogène à haute température, par exemple comprise entre 300 et 5000 C, afin d'obtenir une phase métallique plus active et au moins une partie de la phase oxyde de gal- 1 O lium de plus grande dispersion et localisée au plus proche des sites acides de la zéolithe H-MFI La procédure de traitement sous hydrogène consiste par exem- ple en une montée lente de la température sous courant d'hydrogène jusqu'à la température maximale de réduction, comprise généralement entre 300 et 500 'C et de préférence entre 350 et 450 'C, suivie d'un maintien à cette température pour une durée comprise en général entre 1 et 6 heures. Le catalyseur, obtenu par les procédures précédentes et pouvant éventuellement subir un traitement de calcination sous air à une température généralement comprise entre 350 'C et 690 'C, est mis en oeuvre pour la réaction d'aromati- sation des gaz d'oxypyrolyse Cette réaction revêt un intérêt particulier car elle permet de valoriser des hydrocarbures gazeux en des produits liquides à plus haute valeur ajoutée (benzène, toluène, xylènes principalement). La charge, effluent d'oxypyrolyse et contenant, parmi d'autres composés, de l'éthylène et/ou de l'éthane et/ou du propylène, est mise en contact avec le catalyseur d'aromatisation ci-dessus décrit à une température comprise entre 19 - 300 C et 750 'C, et plus particulièrement entre 4200 C et 5500 C, et avec un débit massique horaire de charge par rapport au poids de catalyseur (PPH) compris entre 0,5 et 150 h-1, de préférence entre 1 et 80 h-' La pression de fonction- nement sera avantageusement comprise entre 1 et 18 bars, et de préférence entre 1 et 12 bars. L'effluent du dit réacteur d'aromatisation (tic), enrichi en produits aroma- tiques, est transféré par le conduit ( 12) vers le système de séparation. Une autre mise en oeuvre préférée de la présente invention consiste à utiliser un réacteur à lit fixe ( 7) pour les étapes d'oxydation sélective et de pyrolyse, de préférence mais pas nécessairement dans la même enceinte (donc ici 2 zones dis- tinctes 7 a et 7 b) Selon une technique particulière (cf figure 2), l'aromatisation peut être effectuée dans au moins un réacteur décrit par (lia) et (llb), pouvant être mis "hors circuit" pour régénérer le catalyseur qu'il contient ("swing reac- tor" en langue anglaise) Dans cette mise en oeuvre de la présente invention, les catalyseurs utilisés pour l'oxydation sélective du méthane et l'aromatisation en partie au moins des oléfines, et éventuellement en partie des alcanes C+, ne doivent pas nécessairement être très résistants à l'attrition Il convient, donc, que les catalyseurs soient utilisés sous forme d'extrudés, de concassés ou de grains Tous les catalyseurs précédemment cités pour une application dans un réacteur à lit bouillonnant peuvent être utilisés pour une application dans un réacteur à lit fixe Le catalyseur pour ce type de mise en oeuvre ne nécessite pas une résistance mécanique particulièrement élevée. Dans le cas o il est avantageux d'ajouter la vapeur d'eau dans la charge, celle- - ci est généralement ajoutée au méthane ou à l'oxygène, ou au méthane et à l'oxygène avant de mélanger le méthane à l'oxygène Il est très important de contrôler la température du mélange gazeux avant qu'il entre dans le réacteur. Pour ceci, dans le cas d'un réacteur à lit fixe, on chauffe indépendamment les gaz contenant le méthane ( 3) et l'oxygène ( 5) avant que le méthane soit mélangé à l'oxygène Le mélange entre le méthane l'oxygène est effectué dans l'enceinte du réacteur ( 7) avant contact avec le catalyseur Le mélange étant effectué dans le réacteur, le conduit ( 6) n'est éventuellement pas nécessaire pour cette mise en oeuvre Néanmoins, il est souvent avantageux qu'une partie du préchauffage des gaz soit effectuée dans le réacteur L'eau présente dans la charge est capable de recevoir, par rayonnement thermique, des calories dégagées par le catalyseur. Donc, par cette méthode une partie du préchauffage peut être effectuée dans le réacteur d'oxydation Les gaz, préchauffés à une température généralement inférieure à 750 'C et de préférence inférieure à 600 'C, sont ensuite mis en con- tact avec le catalyseur du couplage oxydant du méthane dans le réacteur ( 7). Après avoir subi l'oxydation sélective dans le réacteur ( 7) et à un endroit o au moins 80 % de l'oxygène moléculaire introduit à l'étape (b) ont été consommés, au moins une partie de la fraction du gaz enrichie en alcanes C+ ( 4) est ajoutée dans le réacteur L'endroit d'ajout de cette fraction se situe généralement après le lit catalytique pour raison de simplicité d'opération. Après un temps de résidence suffisamment long (pyrolyse) pour obtenir le taux d'oléfines désiré (rapport molaire éthylène/éthane d'au moins 1,2), le gaz est acheminé vers le réacteur d'aromatisation par les lignes ( 8) et ( 10) au travers de l'unité ( 9) L'ensemble du réacteur d'aromatisation, décrit par (lia) et (llb), fonctionne en discontinu La partie (lia) de l'ensemble du réacteur, par exem- 21 - ple, reçoit le gaz à aromatiser à une température et pendant un temps suffisam- ment long pour transformer une partie au moins des oléfines, et éventuellement une partie des alcanes C+, en aromatiques Pendant une période, au moins, de cette transformation dans la partie (lia) de l'ensemble de réacteur, la partie (llb) est mise en régénération pour enlever le carbone qui s'est déposé sur le catalyseur durant le cycle précédent Après cette étape de régénération, la par- tie (llb) est remise en service et ainsi de suite. L'éffluent aromatisé dans le réacteur d'aromatisation est ensuite envoyé vers le système de séparation par la ligne ( 12). Les exemples qui suivent précisent le procédé sans toutefois en limiter la portée. EXEMPLE 1: Préparation de l'alumine renfermant du platine, de l'étain et du lithium (catalyseur A) On ajoute à 100 g de support d'alumine, 100 cm 3 d'une solution aqueuse de nitrate de lithium, on laisse en contact 6 heures, on essore, on sèche en 1 heure à 100-120 'C puis on calcine sous courant d'air sec 2 heures à 350 'C. Sur le produit calciné contenant le lithium, on procède à l'imprégnation du pla- tine en ajoutant au solide 100 cm 3 d'une solution d'acétylacétonate de platine dans le toluène La concentration en platine de cette solution est égale à 3 g/l. On laisse 6 heures en contact, on sèche 1 heure à 100-120 'C puis on calcine 2 heures à 530 'C Puis on réduit sous courant d'hydrogène sec pendant 2 heures à 4500 C. 22 - Après réduction, le produit contenant le lithium et le platine est immergé dans le n-heptane à raison de 100 g de solide pour 300 cm 3 de solvant hydrocar- boné Ensuite, on injecte dans le n-heptane contenant le catalyseur, 3 g de solution de tétra-n-butylétain dans le n-heptane (à 10 % poids d'étain) Le contact entre le solide contenant le platine et la solution de tétra-n-butylétain est maintenu pendant 6 heures à la température de reflux de l'heptane La solution d'imprégnation est alors évacuée et l'on procède à 3 lavages par du n- heptane pur à la température de reflux du n-heptane Le catalyseur est ensuite séché il subit alors une calcination sous air pendant 2 heures à 5000 C suivie 1 o d'une réduction sous courant d'hydrogène à 450 'C avant d'être chargé dans le réacteur. L'alumine renferme alors, en poids, 0,3 % de platine, en poids, 0,3 % d'étain et 0,5 % de lithium. EXEMPLE 2 Zéolithe MFI forme hydrogène et catalyseur B contenant cette zéolithe H-MFI et du gallium. On utilise une zéolithe H-MFI forme hydrogène fournie par la société CON- TEKA sous la référence CBV 5020 Cette zéolithe H-MFI est caractérisée par un rapport Si/Al égal à 29, une teneur en sodium égale à 0,014 % en poids et un volume poreux mesuré par adsorption d'azote à 77 K de 0,192 cm 3/g. Le gallium est déposé sur cette zéolithe par échange ionique La solution d'échange est préparée à partir de nitrate de gallium Ga(NO 3)3 de normalité 0,15 N Le p H de la solution de nitrate de gallium est ajusté à la valeur de 2 par ajout d'ammoniaque. 23 - La teneur en gallium atteinte, après trois échanges ioniques successifs de la zéolithe H-MFI avec la solution décrite ci-dessus, dans le catalyseur B ainsi obtenu est égale à 3,5 % en poids. EXEMPLE 3: Transformation d'un effluent d'oxypyrolyse Le catalyseur C, obtenu après pastillage d'un mélange équi-massique du catal- yseur A de l'exemple 1 et du catalyseur B de l'exemple 2, a été mis en oeuvre pour l'aromatisation d'un effluent d'oxypyrolyse, dont la composition pondérale est indiquée dans le tableau 1 Dans ce qui suit, l'effluent d'oxypyrolyse ( 10) est dénommé "charge", et ses produits de transformation sur le catalyseur d'aromatisation sont dénommés "produits". 24 - TABLEAU 1 Charge % en poids Ci 55,7 c 2 i 15,0 C 2 2,51 C 3 0,96 H 2 1,30 CO 0,93 CO 2 8,40 H 20 15,2 Le catalyseur d'aromatisation a été chargé dans les conditions opératoires étaient les suivantes: un réacteur à lit fixe ( 11) ou * Température: 500 C, * Pression: atmosphérique, * Débit horaire de charge liquide égal à 30 fois le poids du catalyseur. Les résultats, en termes de pourcentages massiques des produits trouvés dans la ligne ( 12), sont présentés dans le tableau 2. - TABLEAU 2 *Produits % en poids C 1 56,4 C= 2,02 C 2 2,98 C 7 0,70 C 3 1,01 C 4 0,70 C 4 0,79 C 5 + non aromatiques 0,35 Aromatiques 9,11 H 2 1,41 CO 1,02 C 02 8,25 H 20 15,3 26 - REVENDICATIONS 1/ Procédé de production d'hydrocarbures liquides à partir du gaz naturel car- actérisé en ce que: 1 on sépare le gaz naturel en, au moins deux fractions, une première fraction du gaz enrichie en méthane et une deuxième fraction enrichie en alcanes C+ (éthane, propane et alcanes supérieurs), 9 on oxyde sélectivement au moins une partie du méthane par de l'oxygène moléculaire en présence d'un catalyseur de couplage oxydant du méthane, 3 on mélange, au moins en partie, la fraction enrichie en alcanes C+ à l'effluent de l'étape d'oxydation sélective quand au moins 80 % de l'oxygène moléculaire introduit à l'étape (b) ont déjà été consommés dans l'étape (b), 4 on pyrolyse le mélange résultant de l'étape (c), après avoir amené la température du mélange de l'étape (d) à une tempéra- ture comprise entre 300 'C et 7500 C, on transforme, en partie au moins, les oléfines, et éventuellement en partie des alcanes C+, en aromatiques en présence d'un catalyseur d'aromatisation qui renferme: (a) une zéolithe, (b) du gallium, (c) au moins un métal choisi dans le groupe constitué par les métaux du groupe VIII de la famille du platine, et le rhénium, (d) au moins un métal additionnel. 27 - 2/ Procédé selon la revendication 1 dans lequel, au cours de l'étape (e), la température du mélange de l'étape (d) est amené à une température comprise entre 4200 C et 5500 C. 3/ Procédé selon l'une des revendications 1 et 2 dans lequel, à l'issue de l'étape (a), une partie au moins de la première fraction (fraction méthane) est mélangée avec de l'oxygène dont la teneur peut atteindre 0,4 mol d'oxygène moléculaire par mole de carbone. 4/ Procédé selon la revendication 3 dans lequel le mélange renferme une quantité molaire de vapeur d'eau comprise entre O et 4 par rapport au méthane. 5/ Procédé selon l'une des revendications 1 à 4 dans lequel au moins une partie de la deuxième fraction (C+) obtenue à l'étape (a) est injectée dans la zone d'oxydation sélective du méthane (étape (b)). 6/ Procédé selon l'une des revendications 1 à 5 dans lequel, au cours de l'étape (d), on maintient la température des effluents combinés obtenus à l'étape (c), jusqu'à l'obtention par pyrolyse d'un rapport molaire éthylène/éthane d'au moins 1,2, ladite température étant comprise entre 800 C et 950 'C, avec un temps de séjour compris entre 50 millisecondes et 10 secondes. 7/ Procédé selon l'une des revendications 1 à 6 dans lequel le catalyseur d'aroma- tisation renferme en outre au moins un métal alcalin ou alcalino-terreux. 8/ Procédé selon l'une des revendications 1 à 7 dans lequel le catalyseur d'aro- matisation renferme en outre une matrice. 9/ Procédé selon l'une des revendications 1 à 8 dans lequel la zéolithe est une MFI. / Procédé selon la revendication 8 dans lequel le catalyseur renferme 1 à 99 % en poids de zéolithe, 0,01 à 10 % en poids de gallium, le complément à 100 % 28 - étant constitué par le support (matrice) chargé en agents actifs (métaux). 11/ Procédé selon la revendication 10 dans lequel la zéolithe est une MFI. 12/ Procédé selon l'une des revendications 8 à 10 dans lequel le catalyseur d'aromatisation renferme, en poids, par rapport à la matrice: (a) 0,01 à 2 % d'au moins un métal du groupe VIII et/ou du rhénium, (b) 0,005 à 2 % de métal additionnel lorsque celui-ci est l'étain ou 0,005 à 0,7 % de métal additionnel lorsque ce dernier n'est pas l'étain, (c) 0,01 à 4 % d'au moins un métal alcalin ou alcalino-terreux.